СПОСОБ ИЗГОТОВЛЕНИЯ ДРЕВЕСНЫХ МАТЕРИАЛОВ

1. Способ получения древесного материала, содержащего по меньшей мере один слой фанеры, плоскостно склеенный с основой или другими слоями фанеры, включающий:
i. пропитку по меньшей мере одного слоя фанеры водной отверждаемой композицией, содержащей
2
a) по меньшей мере одно сшиваемое соединение карбамида, выбранное из группы, включающей соединения карбамида Н, которые содержат по меньшей мере одну соединенную с атомом азота группу формулы CHOR, в которой R означает водород или алкил с 1-4 атомами углерода, и/или соединяющую оба атома азота карбамида мостиковую 1,2-бис-гидроксиэтан-1,2-диильную группу, форконденсаты производного карбамида Н и продукты взаимодействия или смеси производного карбамида Н по меньшей мере с одним спиртом, выбранным из группы, включающей алканолы с 1-6 атомами углерода, полиолы с 2-6 атомами углерода и олигоэтиленгликоли, и
b) по меньшей мере один катализатор К, способствующий сшиванию соединения карбамида,
ii) проклеивание пропитанного слоя фанеры и/или основы проклеивающей композицией и
iii) реализуемую при повышенной температуре переработку слоя проклеенной фанеры с отверждением сшиваемого соединения карбамида и формированием древесного материала,
причем пропитанный слой фанеры во время проклеивания на стадии ii) содержит в основном несшитое сшиваемое соединение карбамида.
2. Способ по п.1, причем водную композицию используют на стадии i) в таком количестве, чтобы количество поглощенного слоем фанеры сшиваемого соединения карбамида составляло от 1 до 100 мас.% в пересчете на необработанный слой фанеры.
3. Способ по п.1, причем толщина слоя фанеры составляет от 20 мкм до 10 мм.
4. Способ по п.1, причем влагосодержание пропитанного слоя фанеры перед проклеиванием на стадии ii) составляет по меньшей мере 5% в пересчете на его сухую массу.
5. Способ по п.4, причем используемая на стадии i) водная композиция содержит по меньшей мере 50% содержащихся в проклеивающей композиции проклеивающих компонентов в пересчете на общее количество используемых в способе проклеивающих компонентов.
6. Способ по п.5, причем проклеивание и пропитку реализуют в одну стадию.
7. Способ по п.1, причем дальнейшую переработку на стадии iii) осуществляют при температуре от 100 до 200°С.
8. Способ по п.1, причем используемое на стадии ii) проклеивающее средство содержит по меньшей мере одно термически отверждаемое связующее.
9. Способ по п.8, причем проклеивающее средство используют в виде водного состава термически отверждаемого связующего.
10. Способ по п.1, причем пропитанный слой фанеры образует по меньшей мере одну поверхность древесного материала.
11. Способ по п.10, причем древесным материалом является готовый паркет.
12. Способ по п.10, причем древесным материалом является слоистая древесина или фанерная плита.
13. Способ по п.1, причем сшиваемое соединение карбамида выбрано из группы, включающей
1,3-бис(гидроксиметил)-4,5-дигидроксиимидазолидин-2-он,
бис(гидроксиметил)-4,5-дигидроксиимидазолидинон, модифицированный алканолом с 1-6 атомами углерода, полиолом с 2-6 атомами углерода, олигоэтиленгликолем или полиэтиленгликолем,
1,3-бис(гидроксиметил)карбамид,
1,3-бис(метоксиметил)карбамид,
1-гидроксиметил-3-метилкарбамид,
1,3-бис(гидроксиметил)имидазолидин-2-он,
1,3-бис(гидроксиметил)-1,3-гексагидропиримидин-2-он,
1,3-бис(метоксиметил)-4,5-дигидроксиимидазолидин-2-он,
тетра(гидроксиметил)ацетилендикарбамид.
14. Способ по п.1, причем концентрация сшиваемого соединения карбамида в водной отверждаемой композиции составляет от 1 до 60 мас.% в пересчете на ее общую массу.
15. Способ по одному из пп.1-14, причем катализатор К выбран из группы, которая включает соли металлов, выбранные из группы, включающей галогениды металлов, сульфаты металлов, нитраты металлов, фосфаты металлов, тетрафторбораты металлов; трифторид бора; аммониевые соли, выбранные из группы, включающей галогениды аммония, сульфат аммония, оксалат аммония и фосфат диаммония; органические карбоновые кислоты, органические сульфокислоты, борную кислоту, серную кислоту и соляную кислоту.